(57)【要約】  （Ｉ）繰返単位に３〜８個の炭素原子を有するポリヒドロキシアルカノエートからなる群から選択される脂肪族ポリエステル系樹脂成分および（ＩＩ）二価金属アルコラート成分を含む組成物。【特許請求の範囲】
【請求項１】
（Ｉ）繰返単位に３〜８個の炭素原子を有するポリヒドロキシアルカノエートからなる群から選択される脂肪族ポリエステル系樹脂成分と、
（ＩＩ）二価金属アルコラート成分と、
を含む組成物。
【請求項２】
成分（Ｉ）が、乳酸系ポリエステルである、請求項１に記載の組成物。
【請求項３】
成分（Ｉ）が、ポリ乳酸である、請求項１に記載の組成物。
【請求項４】
成分（ＩＩ）が、ポリヒドロキシ（Ｃ2〜Ｃ20アルカン）の二価金属アルコラートである、請求項１に記載の組成物。
【請求項５】
前記二価金属が、亜鉛、カルシウム、コバルト、ホウ素、マンガン、鉄、マグネシウム、チタンまたは銅である、請求項１に記載の組成物。
【請求項６】
成分（ＩＩ）が、エチレングリコール（＝１，２−エタンジオール）またはグリセロール（＝１，２，３−プロパントリオール）の二価金属アルコラートである、請求項１に記載の組成物。
【請求項７】
成分（ＩＩ）が、亜鉛グリセロレートである、請求項１に記載の組成物。
【請求項８】
成分（ＩＩ）が、成分（Ｉ）の質量に対して０．００１〜５％の量で存在する、請求項１に記載の組成物。
【請求項９】
９０℃を超える熱変形温度を有する、請求項１に記載の組成物。
【請求項１０】
（ＩＩＩ）一次抗酸化剤と、
（ＩＶ）金属不活性化剤と、
（Ｖ）二次抗酸化剤と、
（ＶＩ）充填剤と、
（ＶＩＩ）顔料と、
からなる群から選択される１つ以上の慣用の添加剤をさらに含む、請求項１に記載の組成物。
【請求項１１】
請求項１に記載の組成物で構成された成形品。
【請求項１２】
成形または熱成形された物品である、請求項１１に記載の成形品。
【請求項１３】
フィルム、シート、繊維、形材、パイプ、ボトル、タンクまたは容器である、請求項１１に記載の成形品。
【請求項１４】
自動車部品である、請求項１１に記載の成形品。
【請求項１５】
繰返単位に３〜８個の炭素原子を有するポリヒドロキシアルカノエートからなる群から選択される脂肪族ポリエステル系樹脂で構成された成形品の寸法安定性を向上させるための方法であって、成形前に二価金属アルコラートを脂肪族ポリエステル系樹脂に混加することを含む方法。
【請求項１６】
繰返単位に３〜８個の炭素原子を有するポリヒドロキシアルカノエートからなる群から選択される脂肪族ポリエステル系樹脂の耐熱性を向上させるための方法であって、二価金属アルコラートを脂肪族ポリエステル系樹脂に混加することを含む方法。
【請求項１７】
繰返単位に３〜８個の炭素原子を有するポリヒドロキシアルカノエートからなる群から選択される脂肪族ポリエステル系樹脂の結晶化速度を向上させるための方法であって、二価金属アルコラートを脂肪族ポリエステル系樹脂に混加することを含む方法。
【請求項１８】
繰返単位に３〜８個の炭素原子を有するポリヒドロキシアルカノエートからなる群から選択される脂肪族ポリエステル系樹脂のための核形成剤としての二価金属アルコラートの使用。
【発明の詳細な説明】
【技術分野】
【０００１】
本発明は、脂肪族ポリエステル系樹脂および二価金属アルコラートを含む組成物、前記組成物で構成された製品、ならびに脂肪族ポリエステル系樹脂の耐熱性を向上させるための方法に関する。
【０００２】
ポリエステル組成物は、例えば、ＵＳ−Ａ−４，６７０，４９８、ＵＳ−Ａ−５，１１０，８４９およびＵＳ−Ａ−２００６／０，１４２，５０５に記載されている。いくつかの二価金属アルコラートが、例えば、ＵＳ−Ａ−２００７／０，２４４，２３３およびＷＯ−Ａ−９２／０９，５４９に開示されている。
【０００３】
加工性、熱および物理特性ならびに耐久性などのそれらの特徴の優れた組合せにより、ポリエチレン、ポリプロピレン、ポリ塩化ビニルまたはポリエステルは、自動車部品、建築材料、電気器具、包装または医療機器などの様々な分野における製品の成形のためのベース樹脂として数十年間にわたって使用されてきた。しかし、これらのポリマーの傑出した耐久性は、それらの廃棄処分を困難にし、生態系に悪影響を及ぼさせる非常に緩慢な分解に対応づけられる。また、これらのポリマーは、化石に由来するため、資源が限られており、常に、資源供給に関するリスクおよび不測の事態、ならびに価格の上昇の可能性を招く。
【０００４】
これらの短所は、生分解性ポリマーおよび／または再生可能な資源から製造されたポリマーの開発につながった。当該ポリマーの例として、デンプンまたは生分解性ポリエステル樹脂を挙げることができる。より具体的には、ポリ乳酸、乳酸／他の脂肪族ヒドロキシカルボン酸コポリマー、脂肪族多価アルコールおよび脂肪族多価カルボン酸から誘導された脂肪族ポリエステル、ならびにこれらの単位を含むコポリマーが、生分解性ポリマーとして開発された（例えば、３−ヒドロキシ酪酸と３−ヒドロキシ吉草酸のコポリマー、ポリカプロラクトン、ポリコハク酸ブチレン）。これらの生分解性ポリマーは、正しい条件に置かれると、数年以内に分解するが、ポリエチレンなどの大規模な石油系ポリマーは、同様の分解状態を達成するために数世紀を要するため、自然に悪影響を及ぼす。生分解性ポリマーの分解生成物は、例えば、乳酸、二酸化炭素または水であり、生物にとって有毒でない。
【０００５】
脂肪族ポリエステルのなかでも、ポリ乳酸（またはポリラクチド）が、常により競合力のあるコストで製造でき、かつ高度な剛性または透明性などの特性を有するため、大きな関心を集めている。
【０００６】
しかし、脂肪族ポリエステル系樹脂の熱安定性は、工業的な観点では十分でない。
【０００７】
本発明は、特に、
（Ｉ）繰返単位に３〜８個の炭素原子を有するポリヒドロキシアルカノエートからなる群から選択される脂肪族ポリエステル系樹脂成分、および
（ＩＩ）二価金属アルコラート成分
を含む組成物に関する。
【０００８】
本発明の脂肪族ポリエステルは、市販されているか、または当業者に周知の方法、例えば、脂肪族ヒドロキシカルボン酸または開環重合の重縮合反応によって得られる。
【０００９】
当該脂肪族ヒドロキシカルボン酸の重縮合反応によって得られる脂肪族ポリエステル樹脂の例としては、ポリ乳酸、ポリグリコール酸、ポリ−（３−ヒドロキシ酪酸）、ポリ−（４−ヒドロキシ酪酸）およびポリ−（４−ヒドロキシ吉草酸）が挙げられる。
【００１０】
開環重合によって得られる脂肪族ポリエステル樹脂の例としては、ポリ乳酸、ポリプロピオラクトン、ポリブチロラクトン、ポリピバロラクトン、ポリバレロラクトンおよびポリカプロラクトンが挙げられる。
【００１１】
あるいは、環状乳酸二量体であるラクチド、環状グリコール酸二量体であるグリコリド、カプロラクトンなどの構造を有する出発材料を選択し、続いて出発材料を開環重合することによってポリ乳酸樹脂を得ることができる。ラクチドは、環状Ｌ−乳酸二量体であるＬ−ラクチド、環状Ｄ−乳酸二量体であるＤ−ラクチド、Ｄ−乳酸およびＬ−乳酸の環状二量体であるメソ−ラクチド、ならびにＤ−ラクチドおよびＬ−ラクチドのラセミ混合物であるＤＬ−ラクチドとして存在することができる。本発明において、任意のラクチドを使用することができる。しかし、主な出発材料は、好ましくはＤ−ラクチドまたはＬ−ラクチドである。
【００１２】
このようにして得られたポリ乳酸を、Ｌ−乳酸から誘導されたモノマー単位またはＤ−乳酸から誘導されたモノマー単位によって形成することができ、または両方の単位のコポリマーが可能であり得る。さらに、ポリ乳酸が、Ｌ−乳酸から誘導されたモノマー単位とＤ−乳酸から誘導されたモノマー単位とのコポリマーである場合、モノマー単位の１つの含有量は、好ましくは８５〜約１００モル％であり；９０〜約１００モル％がより好ましく、９５〜約１００モル％がさらにより好ましく、９８〜約１００モル％が特に好ましい。特に好適なポリ乳酸は、例えば、参考として本明細書で援用されるＵＳ−Ａ−２００６／１４２，５０５に記載されている。
【００１３】
脂肪族ポリエステルは、残留モノマーが実質的にないことが所望される。したがって、残留モノマー含有量が５０００ｐｐｍ以下の脂肪族ポリエステル樹脂が好ましく、２０００ｐｐｍ以下を含むものが好ましく、１０００ｐｐｍ以下を含むものがさらにより好ましく、５００ｐｐｍ以下を含むものがさらにより好ましい。
【００１４】
本発明の脂肪族ポリエステルの平均分子量は、特に限定されない。しかし、質量平均分子量が５００００〜４０００００ｇ／ｍｏｌのポリエステル樹脂が好ましく、８００００〜４０００００ｇ／ｍｏｌのものがより好ましく、質量平均分子量が１０００００〜４０００００ｇ／ｍｏｌのものがさらにより好ましい（ポリマーの質量平均分子量は、通常、ＡＳＴＭ  Ｄ４００１−９３（２００６）に従って光散乱法によって測定される）。
【００１５】
本明細書に使用される脂肪族ポリエステルとしては、ただ１種類の脂肪族エステル形成化合物を材料として使用することによって得られたホモポリマー、および１種以上の脂肪族エステル形成化合物を使用することによって得られたコポリマー、ならびにこれらのホモポリマーとコポリマーの混合物が挙げられる。構造に関しては、これらのコポリマーは、ランダムコポリマー、交互コポリマー、ブロックコポリマーまたはグラフトコポリマーであってよい。
【００１６】
脂肪族ポリエステルは、好ましくは乳酸系ポリエステル、特にポリ乳酸である。
【００１７】
好適なポリ乳酸は、また、例えば、好ましくは主にＬ−乳酸を含み、０．１〜５％のＤ−乳酸を場合によって含む光学純度の高いポリ乳酸である。例えば、１〜２％のＤ−乳酸を含む好適なグレードのポリ乳酸が、射出成形用途で（例えばＮａｔｕｒｅ  Ｗｏｒｋｓ  ＬＬＣ（米国ミネソタ州ミネトンカから）市販されている。
【００１８】
本発明による組成物において、例えば１：１００〜１００：１の質量比の以上に定義されている脂肪酸ポリエステル系樹脂と別の好適なポリマーとのブレンドを適用することもできる。
【００１９】
１．モノオレフィンおよびジオレフィンのポリマー、例えば、ポリプロピレン、ポリイソブチレン、ポリブト−１−エン、ポリ−４−メチルペント−１−エン、ポリビニルシクロヘキサン、ポリイソプレンもしくはポリブタジエンならびにシクロオレフィン、例えばシクロペンテンもしくはノルボルネンのポリマー、（場合によって架橋され得る）ポリエチレン、例えば、高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）および（ＵＬＤＰＥ）。
【００２０】
２．１）に記載されているポリマーの混合物、例えば、ポリプロピレンとポリイソブチレンとの混合物、ポリプロピレンとポリエチレンとの混合物（例えば、ＰＰ／ＨＤＰＥ、ＰＰ／ＬＤＰＥ）および異なる種類のポリエチレンの混合物（例えばＬＤＰＥ／ＨＤＰＥ）。
【００２１】
３．モノオレフィンおよびジオレフィン同士または他のビニルモノマーとのコポリマー、例えば、エチレン／プロピレンコポリマー、直鎖状低密度ポリエチレン（ＬＬＤＰＥ）およびそれらの低密度ポリエチレン（ＬＤＰＥ）との混合物、プロピレン／ブト−１−エンコポリマー、プロピレン／イソブチレンコポリマー、エチレン／ブト−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、ＣＯＣのようなエチレン／ノルボルネン）、エチレン／１−オレフィンコポリマー（１−オレフィンがｉｎ−ｓｉｔｕ生成される）；プロピレン／ブタジエンコポリマー、イソブチレン／イソプレンコポリマー、エチレン／ビニルシクロヘキセンコポリマー、エチレン／アクリル酸アルキルコポリマー、エチレン／メタクリル酸アクリルコポリマー、エチレン／酢酸ビニルコポリマーまたはエチレン／アクリル酸コポリマーおよびそれらの塩（アイオノマー）ならびにエチレンとプロピレンと、ヘキサジエン、ジシクロペンタジエンまたはエチリデン−ノルボルネンなどのジエンとのターポリマー；当該コポリマーの混合物、ならびに上記１）に記載のポリマーとの混合物、例えば、ポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらの他のポリマー、例えばポリアミドとの混合物。
【００２２】
４．それらの水素化変性物（例えば粘着剤）を含む炭化水素樹脂（例えばＣ5〜Ｃ9）およびポリアルキレンとデンプンの混合物。
【００２３】
１．）〜４．）のホモポリマーおよびコポリマーは、シンジオタクチック、アイソタクチック、ヘミアイソタクチックまたはアタクチックを含む任意の立体構造を有することができ、アタクチックポリマーが好適である。立体ブロックポリマーも含まれる。
【００２４】
５．ポリスチレン、ポリ（ｐ−メチルスチレン）、ポリ（α−メチルスチレン）。
【００２５】
６．スチレン、α−メチルスチレン、ビニルトルエンのすべての異性体、特にｐ−ビニルトルエン、エチルスチレンのすべての異性体、プロピルスチレン、ビニルビフェニル、ビニルナフタレンおよびビニルアントラセンならびにそれらの混合物を含むビニル芳香族モノマーから誘導された芳香族ホモポリマーおよびコポリマー。ホモポリマーおよびコポリマーは、シンジオタクチック、アイソタクチック、ヘミアイソタクチックまたはアタクチックを含む任意の立体構造を有することができ、アタクチックポリマーが好適である。立体ブロックポリマーも含まれる。
【００２６】
６ａ．エチレン、プロピレン、ジエン、ニトリル、酸、無水マレイン酸、マレイミド、酢酸ビニルおよび塩化ビニルまたはアクリル酸誘導体ならびにそれらの混合物、例えば、スチレン／ブタジエン、スチレン／アクリロニトリル、スチレン／エチレン（共重合体）、スチレン／メタクリル酸アルキル、スチレン／ブタジエン／アクリル酸アルキル、スチレン／ブタジエン／メタクリル酸アルキル、スチレン／無水マレイン酸、スチレン／アクリロニトリル／アクリル酸メチル；高衝撃強度のスチレンコポリマーと別のポリマー、例えば、ポリアクリレート、ジエンポリマーまたはエチレン／プロピレン／ジエンターポリマーとの混合物；スチレン／ブタジエン／スチレン、スチレン／イソプロピレン／スチレン、スチレン／エチレン／ブチレン／スチレンまたはスチレン／エチレン／プロピレン／スチレンなどのスチレンブロックポリマーから選択される前記ビニル芳香族モノマーおよびコモノマーを含むコポリマー。
【００２７】
６ｂ．特に、しばしばポリビニルシクロヘキサン（ＰＶＣＨ）と称する、アタクチックポリスチレンを水素化することによって製造されたポリシクロヘキシルエチレン（ＰＣＨＥ）を含む、６．）に記載のポリマーの水素化により誘導された水素化芳香族ポリマー。
【００２８】
６ｃ．６ａ．）に記載のポリマーの水素化により誘導された水素化芳香族ポリマー。
【００２９】
ホモポリマーおよびコポリマーは、シンジオタクチック、アイソタクチック、ヘミアイソタクチックまたはアタクチックを含む任意の立体構造を有することができ、アタクチックポリマーが好適である。立体ブロックポリマーも含まれる。
【００３０】
７．スチレンまたはα−メチルスチレンなどのビニル芳香族モノマーのグラフトコポリマー、例えば、ポリブタジエン上スチレン、ポリブタジエン−スチレンまたはポリブタジエン−アクリロニトリルコポリマー上スチレン；ポリブタジエン上スチレンおよびアクリロニトリル（またはメタクリロニトリル）；ポリブタジエン上スチレン、アクリロニトリルおよびメタクリル酸メチル；ポリブタジエン上スチレンおよび無水マレイン酸；ポリブタジエン上スチレン、アクリロニトリルおよび無水マレイン酸またはマレイミド；ポリブタジエン上スチレンおよびマレイミド；ポリブタジエンスチレンおよびアクリル酸またはメタクリル酸アルキル；エチレン／ポリレン／ジエンターポリマー上スチレンおよびアクリロニトリル；ポリアクリル酸アルキルまたはポリメタクリル酸アルキル上スチレンおよびアクリロニトリル、アクリレート／ブタジエンコポリマー上スチレンおよびアクリロニトリル、ならびにそれらと６）に記載のコポリマーとの混合物、例えば、ＡＢＳ、ＭＢＳ、ＡＳＡまたはＡＥＳポリマーとして既知のコポリマー混合物。
【００３１】
８．ポリクロロプレン、塩素化ゴム、イソブチレン−イソプレン（ハロブチルゴム）の塩素化および臭素化コポリマー、塩素化またはスルホ塩素化ポリエチレン、エチレンおよび塩素化エチレンのコポリマー、エピクロロヒドリンホモおよびコポリマー、特にハロゲン含有ビニル化合物のポリマー、例えば、ポリ塩化ビニル、ポリ塩化ビニリデン、ポリフッ化ビニル、ポリフッ化ビニリデン、ならびに塩化ビニル／塩化ビニリデン、塩化ビニル／酢酸ビニルまたは塩化ビニリデン／酢酸ビニルコポリマーなどのそれらのコポリマーなどのハロゲン含有ポリマー。
【００３２】
９．ポリアクリレートおよびポリメタクリレート；アクリル酸ブチルで耐衝撃性が改質されたポリメタクリル酸メチル、ポリアクリルアミドおよびポリアクリロニトリルなどの、α，β−不飽和酸およびそれらの誘導体から誘導されたポリマー。
【００３３】
１０．９）に記載のモノマー同士または他の不飽和モノマーとのコポリマー、例えば、アクリロニトリル／ブタジエンコポリマー、アクリロニトリル／アクリル酸アルキルコポリマー、アクリロニトリル／アクリル酸アルコキシアルキルもしくはアクリロニトリル／ハロゲン化ビニルコポリマーまたはアクリロニトリル／メタクリル酸アルキル／ブタジエンターポリマー。
【００３４】
１１．不飽和アルコールおよびアミンもしくはアシル誘導体またはそれらのアセタールから誘導されたポリマー、例えば、ポリビニルアルコール、ポリ酢酸ビニル、ポリステアリン酸ビニル、ポリ安息香酸ビニル、ポリマレイン酸ビニル、ポリ酪酸ビニル、ポリフタル酸アリルまたはポリアリルメラミン、ならびに上記１）に記載のオレフィンとのそれらのコポリマー。
【００３５】
１２．ポリアルキレングリコール、ポリエチレンオキシド、ポリプロピレンオキシドまたはそれらとビスグリシジルエーテルとのコポリマーなどの環式エーテルのホモポリマーおよびコポリマー。
【００３６】
１３．ポリオキシメチレン、およびエチレンオキシドをコモノマーとして含むポリオキシメチレンなどのポリアセタール；熱可塑性ポリウレタン、アクリレートまたはＭＢＳで変性されたポリアセタール。
【００３７】
１４．ポリフェニレンオキシドおよびスルフィド、ならびにポリフェニレンオキシドとスチレンポリマーまたはポリアミドとの混合物。
【００３８】
１５．一方ではヒドロキシル末端ポリエーテル、ポリエステルまたはポリブタジエンから誘導され、他方では脂肪族または芳香族ポリイソシアネートから誘導されたポリウレタン、ならびにそれらの前駆体。
【００３９】
１６．ジアミンおよびジカルボン酸、および／またはアミノカルボン酸もしくは対応するラクタムから誘導されたポリアミドおよびコポリアミド、例えば、ポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から出発する芳香族ポリアミド；ヘキサメチレンジアミンおよびイソフタル酸または／およびテレフタル酸から製造され、改質剤としてエラストマーを含む、または含まないポリアミド、例えば、ポリ−２，４，４−トリメチルヘキサメチレンテレフタルアミドまたはポリ−ｍ−フェニレンイソフタルアミド；ならびに前記ポリアミドとポリオレフィン、オレフィンコポリマー、アイオノマーまたは化学結合もしくはグラフトエラストマー；あるいはポリエーテル、例えばポリエチレングリコール、ポリプロピレングリコールまたはポリテトラメチレングリコールとのブロックコポリマー；ならびにＥＰＤＭもしくはＡＢＳで変性されたポリアミドまたはコポリアミド；ならびに処理時に縮合されたポリアミド（ＲＩＭポリアミド系）。
【００４０】
１７．ポリ尿素、ポリイミド、ポリアミド−イミド、ポリエーテルイミド、ポリエステルイミド、ポリヒダントインおよびポリベンズイミダゾール。
【００４１】
１８．ジカルボン酸およびジオールから、かつ／またはヒドロキシカルボン酸または対応するラクトンもしくはラクチドから誘導されたポリエステル、例えば、ポリエチレンテレフタレート、ポリブチレンテレフタレート、ポリ−１，４−ジメチロールシクロヘキサンテレフタレート、ポリアルキレンナフタレートおよびポリヒドロキシベンゾエートならびにヒドロキシル末端ポリエーテルから誘導されたコポリエーテルエステル、ならびにポリカーボネートまたはＭＢＳで変性されたポリエステル。コポリエステルは、例えば、ポリブチレンスクシネート／テレフタレート、ポリブチレンアジペート／テレフタレート、ポリテトラメチレンアジペート／テレフタレート、ポリブチレンスクシネート／アジペート、ポリブチレンスクシネート／カーボネート、ポリ−３−ヒドロキシブチレート／オクタノエートコポリマー、ポリ−３−ヒドロキシブチレート／ヘキサノエート／デカノエートターポリマーを含むことができるが、それらに限定されない。また、脂肪族ポリエステルは、例えば、ポリ（ヒドロキシアルカノエート）の類、特に、ポリ（プロピオラクトン）、ポリ（ブチロラクトン）、ポリ（ピバロラクトン）、ポリ（バレロラクトン）およびポリ（カプロラクトン）、ポリエチレンスクシネート、ポリプロピレンスクシネート、ポリブチレンスクシネート、ポリヘキサメチレンスクシネート、ポリエチレンアジペート、ポリプロピレンアジペート、ポリブチレンアジペート、ポリヘキサメチレンアジペート、ポリエチレンオキサレート、ポリプロピレンオキサレート、ポリブチレンオキサレート、ポリヘキサメチレンオキサレート、ポリエチレンセバケート、ポリプロピレンセバケート、ポリブチレンセバケートおよびポリ乳酸（ＰＬＡ）ならびにポリカーボネートまたはＭＢＳで変性された対応するポリエステルを含むことができるが、それらに限定されない。「ポリ酢酸（ＰＬＡ）」という用語は、好ましくはポリ−Ｌ−ラクチドおよび他のポリマーとのその任意のブレンドもしくは合金のホモポリマー；乳酸またはラクチドと他のモノマー、例えばヒドロキシ−カルボン酸、例えば、グリコール酸、３−ヒドロキシ−酪酸、４−ヒドロキシ−酪酸、４−ヒドロキシ−吉草酸、５−ヒドロキシ−吉草酸、６−ヒドロキシ−カプロン酸およびそれらの環状形とのコポリマーを表す。「乳酸」または「ラクチド」という用語は、Ｌ−乳酸、Ｄ−乳酸、混合物およびそれらの二量体、すなわちＬ−ラクチド、Ｄ−ラクチド、メソ−ラクチドおよびそれらの混合物を含む。
【００４２】
１９．ポリカーボネートおよびポリエステルカーボネート。
【００４３】
２０．ポリケトン。
【００４４】
２１．ポリスルホン、ポリエーテルスルホンおよびポリエーテルケトン。
【００４５】
２２．一方ではアルデヒドから誘導され、他方ではフェノール、尿素およびメラミンから誘導された架橋ポリマー、例えば、フェノール／ホルムアルデヒド樹脂、尿素／ホルムアルデヒド樹脂およびメラミン／ホルムアルデヒド樹脂。
【００４６】
２３．乾燥および非乾燥アルキド樹脂。
【００４７】
２４．飽和および不飽和ジカルボン酸と多価アルコールおよび架橋剤としてのビニル化合物とのコポリエステルから誘導された不飽和ポリエステル樹脂、ならびにその低可燃性のハロゲン含有変性体。
【００４８】
２５．置換アクリレート、例えばエポキシアクリレート、ウレタンアクリレートまたはポリエステルアクリレートから誘導された架橋性アクリル樹脂。
【００４９】
２６．メラミン樹脂で架橋されたアルキド樹脂、ポリエステル樹脂およびアクリレート樹脂、尿素樹脂、イソシアネート、イソシアヌレート、ポリイソシアネートまたはエポキシ樹脂。
【００５０】
２７．脂肪族、脂環式、複素環式または芳香族グリシジル化合物から誘導された架橋エポキシ樹脂、例えば、促進剤を含む、または含まない無水物またはアミンなどの従来の硬化剤で架橋されたビスフェノールＡおよびビスフェノールＦのジグリシジルエーテルの生成物。
【００５１】
２８．セルロース、ゴム、ゼラチンおよびそれらの化学変性同族誘導体などの天然ポリマー、例えば、酢酸セルロース、プロピオン酸セルロースおよび酪酸セルロース、またはメチルセルロースなどのセルロースエーテル；ならびにロジンおよびそれらの誘導体。
【００５２】
２９．前記ポリマーのブレンド（ポリブレンド）、例えば、ＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
【００５３】
３０．純粋のモノマー化合物または当該化合物の混合物である天然および合成有機材料、例えば、鉱油、動物および植物脂、油および蝋、または合成エステル（フタル酸エステル、アジピン酸エステル、リン酸エステルまたはトリメリット酸エステル）に基づく油、脂および蝋、ならびにあらゆる質量比の合成エステルと鉱油との混合物、典型的には紡糸組成物として使用されるもの、ならびに当該材料の水性エマルジョン。
【００５４】
３１．天然または合成ゴムの水性エマルジョン、例えば、カルボキシ化スチレン／ブタジエンコポリマーの１つまたは複数の天然ラテックスまたはラテックス。
【００５５】
本発明の好適な実施形態によれば、成分（ＩＩ）は、ポリヒドロキシ（Ｃ2−Ｃ20アルカン）の二価金属アルコラートである。金属は、例えば、亜鉛、カルシウム、コバルト、ホウ素、マンガン、鉄、マグネシウム、チタンまたは銅、特に、亜鉛、コバルト、ホウ素、鉄、チタンまたは銅のなかから選択される。
【００５６】
金属は、特に、アルカリ土類金属と異なる。
【００５７】
二価金属アルコラートの粒径は、好ましくは、粒子の８０％が、レーザ光分析によって測定された場合に１００ｎｍ以下の粒径を有するものである。
【００５８】
二価金属アルコラートは、特に、ポリヒドロキシ−（Ｃ2−Ｃ10アルカン）、例えば、エチレングリコール（＝１，２−エタンジオール）またはグリセロール（＝１，２，３−プロパントリオール）から誘導される。
【００５９】
特に好適な実施形態によれば、二価金属アルコラートは、グリセロール酸亜鉛（ＣＡＳ登録番号８７１８９−２５−１）である。
【００６０】
微粉化亜鉛グリセロレートが特に好適である。
【００６１】
二価金属アルコラートは、モノマー、オリゴマーまたはポリマー、特にポリマーであってよい。
【００６２】
金属アルコラートは、好ましくは、例えば参考として本明細書で援用されるＵＳ−Ａ−５，４７５，１２３に記載されているように、亜鉛化合物とポリヒドロキシ化合物との反応によって形成されるポリマー材料である。
【００６３】
アルコラートは、基本的に既知で市販されており、または例えばＵＳ−Ａ−５，４７５，１２３もしくはＵＳ−Ａ−７，０７４，９４９に記載されている既知の方法に従って製造され得る。市販の好適なＺｎグリセロレートは、例えば、Ｐｒｉｆｅｒ  ３８８１（ＲＴＭ）ＺｎグリセロレートまたはＰｒｉｆｅｒ  ３８８８（ＲＴＭ）ナノサイズＺｎグリセロレートである。
【００６４】
好適な実施形態によれば、脂肪族ポリエステル系樹脂の質量に対して０．００１〜５％、特に０．０１〜２％または０．０５〜１％の金属アルコラートが、本発明の組成物に存在する。
【００６５】
本発明の組成物は、例えば、光安定剤、熱安定剤、加工助剤、さらなる核形成剤、難燃剤、化学発泡剤、着色剤、顔料、補強剤、可塑剤、充填剤およびそれらの組合せなどの１つ以上の慣用の添加剤を場合によって含むことができる。
【００６６】
当該慣用の添加剤の例を以下に示す。
【００６７】
１．抗酸化剤
１．１．アルキル化モノフェノール、例えば、２，６−ジ−ｔｅｒｔ−ブチル−４−メチルフェノール、２−ｔｅｒｔ−ブチル−４，６−ジ−メチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖が直鎖状または分枝鎖状であるノニルフェノール、例えば、２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノールおよびそれらの混合物。
【００６８】
１．２．アルキルチオメチルフェノール、例えば、２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００６９】
１．３．ヒドロキノンおよびアルキル化ヒドロキノン、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【００７０】
１．４．トコフェロール、例えば、α−トコフェロール、β−トコフェロール、γ−トコフェロール、δ−トコフェロールおよびそれらの混合物（ビタミンＥ）。
【００７１】
１．５．ヒドロキシ化チオフェニルエーテル、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）−ジスルフィド。
【００７２】
１．６．アルキリデンビスフェノール、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシフェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【００７３】
１．７．Ｏ−、Ｎ−およびＳ−ベンジル化合物、例えば、３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセテート。
【００７４】
１．８．ヒドロキシベンジル化マロネート、例えば、ジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）マロネート、ジ−ドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【００７５】
１．９．芳香族ヒドロキシベンジル化合物、例えば、１，３，５−トリス（３，５−ジ−ｔｅｒｔ−ブチル−４−ヒドロキシ−ベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００７６】
１．１０．トリアジン化合物、例えば、２，４−ビス（オクチルメルカプト）−６−（３，５−ジ−ｔｅｒｔ−ブチル−４−ヒドロキシ−アニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキフェノキシ）−１，３，５−トリアジン、２，４，６−トリス−（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス−（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００７７】
１．１１．ベンジルホスホネート、例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル−３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【００７８】
１．１２．アシルアミノフェノール、例えば、４−ヒドロキシラウラニリド、４−ヒドロキシステアラニド、オクチルＮ−（３，５−ジ−ｔｅｒｔ−ブチル−４−ヒドロキシフェニル）カルバメート。
【００７９】
１．１３．β−（３，５−ジ−ｔｅｒｔ−ブチル−４−ヒドロキシフェニル）プロピオン酸と一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８０】
１．１４．β−（５−ｔｅｒｔ−ブチル−４−ヒドロキシ−３−メチルフェニル）プロピオン酸と一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【００８１】
１．１５．β−（３，５−ジシクロヘキシル−４−ヒドロキシフェニル）プロピオン酸と一価または多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８２】
１．１６．３，５−ジ−ｔｅｒｔ−ブチル−４−ヒドロキシフェニル酢酸と一価または多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８３】
１．１７．β−（３，５−ジ−ｔｅｒｔ−ブチル−４−ヒドロキシフェニル）プロピオン酸のアミド、例えば、Ｎ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ，Ｎ’−ビス［２−（３−［３，５−ジ−ｔｅｒｔ−ブチル−４−ヒドロキシフェニル］プロピオニルオキシ）エチル］オキサミド（ＵｎｉｒｏｙａｌのＮａｕｇａｒｄ（登録商標）ＸＬ−１）。
【００８４】
１．１８．アスコルビン酸（ビタミンＣ）。
【００８５】
１．１９．アミン系抗酸化剤、例えば、Ｎ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えば、ｐ，ｐ’−ジ−ｔｅｒｔ−オクチルジフェニルアミン、４−ｎ−ブチル−アミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノおよびジアルキル化ｔｅｒｔ−ブチル／ｔｅｒｔ−オクチルジフェニルアミンの混合物、モノおよびジアルキル化ノニルジフェニルアミンの混合物、モノおよびジアルキル化ドデシルジフェニルアミンの混合物、モノおよびジアルキル化イソプロピル／イソヘキシルジフェニルアミンの混合物、モノおよびジアルキル化ｔｅｒｔ−ブチルジフェニルアミンの混合物、２，３−ジヒドロ−３，３−ジメチル−４Ｈ−１，４−ベンゾチアジン、フェノチアジン、モノおよびジアルキル化ｔｅｒｔ−ブチル／ｔｅｒｔ−オクチルフェノチアジンの混合物、モノおよびジアルキル化ｔｅｒｔ−オクチル−フェノチアジンの混合物、Ｎ−アリルフェノチアジン、Ｎ，Ｎ，Ｎ’，Ｎ’−テトラフェニル−１，４−ジアミノブト−２−エン。
【００８６】
２．ＵＶ吸収剤および光安定剤
２．１．２−（２’−ヒドロキシフェニル）ベンゾトリアゾール、例えば、２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−（２−エチルヘキシルオキシ）−カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）フェニル）−５−クロロ−ベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールとポリエチレングリコール３００とのエステル交換生成物；［Ｒ−ＣＨ2ＣＨ2−ＣＯＯ−ＣＨ2ＣＨ2−］2（式中、Ｒ＝３’−ｔｅｒｔ−ブチル−４’−ヒドロキシ−５’−２Ｈ−ベンゾトリアゾール−２−イルフェニル）、２−［２’−ヒドロキシ−３’−（α，α−ジメチルベンジル）−５’−（１，１，３，３−テトラメチルブチル）−フェニル］−ベンゾトリアゾール；２−［２’−ヒドロキシ−３’−（１，１，３，３−テトラメチルブチル）−５’−（α，α−ジメチルベンジル）−フェニル］ベンゾトリアゾール。
【００８７】
２．２．２−ヒドロキシベンゾフェノン、例えば、４−ヒドロキシ、４−メトキシ、４−オクチルオキシ、４−デシルオキシ、４−ドデシルオキシ、４−ベンジルオキシ、４，２’、４’−トリヒドロキシおよび２’−ヒドロキシ−４，４’−ジメトキシ誘導体。
【００８８】
２．３．置換および無置換安息香酸のエステル、例えば、サリチル酸４−ｔｅｒｔ−ブチル−フェニル、サリチル酸フェニル、サリチル酸オクチルフェニル、ジベンゾイルレゾルシノール、ビス（４−ｔｅｒｔ−ブチルベンゾイル）レゾルシノール、ベンゾイルレゾルシノール、３，５−ジ−ｔｅｒｔ−ブチル−４−ヒドロキシ安息香酸２，４−ジ−ｔｅｒｔ−ブチルフェニル、３，５−ジ−ｔｅｒｔ−ブチル−４−ヒドロキシ安息香酸ヘキサデシル、３，５−ジ−ｔｅｒｔ−ブチル−４−ヒドロキシ安息香酸オクタデシル、３，５−ジ−ｔｅｒｔ−ブチル−４−ヒドロキシ安息香酸２−メチル−４，６−ジ−ｔｅｒｔ−ブチルフェニル。
【００８９】
２．４．アクリレート、例えば、α−シアノ−β，β−ジフェニルアクリル酸エチル、α−シアノ−β，β−ジフェニルアクリル酸イソオクチル、α−カルボメトキシ桂皮酸メチル、α−シアノ−β−メチル−ｐ−メトキシ桂皮酸メチル、α−シアノ−β−メチル−ｐ−メトキシ桂皮酸ブチル、α−カルボメトキシ−ｐ−メトキシ桂皮酸メチル、Ｎ−（β−カルボメトキシ−β−シアノビニル）−２−メチルインドリン、テトラ（α−シアノ−β，β−ジフェニルアクリル酸ネオペンチル。
【００９０】
２．５．ニッケル化合物、例えば、ｎ−ブチルアミン、トリエタノールアミンもしくはＮ−シクロヘキシルジエタノールアミンなどのさらなる配位子を含む、または含まない１：１または１：２錯体などの２，２’−チオ−ビス［４−（１，１，３，３−テトラメチル−ブチル）フェノール］のニッケル錯体、ニッケルジブチルジチオカルバメート、４−ヒドロキシ−３，５−ジ−ｔｅｒｔ−ブチルベンジルホスホン酸のモノアルキルエステル、例えばメチルまたはエチルエステルのニッケル塩、ケトキシム、例えば２−ヒドロキシ−４−メチルフェニルウンデシルケトキシムのニッケル錯体、さらなる配位子を含む、または含まない１−フェニル−４−ラウロイル−５−ヒドロキシピラゾールのニッケル錯体。
【００９１】
２．６．立体障害アミン、例えば、炭酸ビス（１−ウンデシルオキシ−２，２，６，６−テトラメチル−４−ピペリジル）エステル、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合体、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖状または環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラザジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状または環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合体、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合体、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−および４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合体、１，２−ビス（３−アミノプロピルアミノ）エタンと２，４，６−トリクロロ−１，３，５−トリアジンならびに４−ブチルアミノ−２，２，６，６−テトラメチルピペリジンとの縮合体（ＣＡＳ登録番号［１３６５０４−９６−６］）；１，６−ヘキサンジアミンと２，４，６−トリクロロ−１，３，５−トリアジンならびにＮ，Ｎ−ジブチルアミンおよび４−ブチルアミノ−２，２，６，６−テトラメチルピペリジンとの縮合体（ＣＡＳ登録番号［１９２２６８６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ−［４，５］デカン、７，７，９，９−テトラメチル−２−シクロウンデシル−１−オキサ−３，８−ジアザ−４−オキソ−スピロ−［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィンコポリマーと２，２，６，６−テトラメチル−４−アミノピペリジンまたは１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Ｓａｎｄｕｖｏｒ（Ｃｌａｒｉａｎｔ；ＣＡＳ登録番号１０６９１７−３１−１］、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペリジン−３−オン−４−イル）−アミノ）−ｓ−トリアジン。
【００９２】
２．７．オキサミド、例えば、４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリドおよびその２−エトキシ−２’−エチル−５，４’−ジ−ｔｅｒｔ−ブトキサニリドとの混合物、ｏ−およびｐ−メトキシ二置換オキサニリドの混合物ならびにｏ−およびｐ−エトキシ二置換オキサニリドの混合物。
【００９３】
２．８．２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピル−オキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【００９４】
３．金属不活性化剤、例えば、Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００９５】
４．ホスファイトおよびホスホナイト、例えば、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリールペンタエリスリトールジホスファイト、トリス（２，４−ジ−ｔｅｒｔ−ブチルフェニル）ホスファイト、ジイソデシルペンタエリスリトールジホスファイト、ビス（２，４−ジ−ｔｅｒｔ−ブチルフェニル）ペンタエリスリトールジホスファイト、ビス（２，４−ジ−クミルフェニル）ペンタエリスリトールジホスファイト、ビス（２，６−ジ−ｔｅｒｔ−ブチル−４−メチルフェニル）ペンタエリスリトールジホスファイト、ジイソデシルオキシペンタエリスリトールジホスファイト、ビス（２，４−ジ−ｔｅｒｔ−ブチル−６−メチルフェニル）−ペンタエリスリトールジホスファイト、ビス（２，４，６−トリス（ｔｅｒｔ−ブチルフェニル）ペンタエリスリトールジホスファイト、トリステアリルソルビトールトリホスファイト、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、６−フルオロ−２，４，８，１０−テトラ−ｔｅｒｔ−ブチル−１２−メチル−ジベンズ［ｄ，ｇ］−１，３，２−ジオキサホスホシン、２，２’、２"−ニトリロ−［トリエチルトリス（３，３’，５，５’−テトラ−ｔｅｒｔ−ブチル−１，１’−ビフェニル−２，２’−ジイル）ホスファイト］、２−エチルヘキシル（３，３’，５，５’−テトラ−ｔｅｒｔ−ブチル−１，１’−ビフェニル−２，２’−ジイル）ホスファイト、５−ブチル−５−エチル−２−（２，４，６−トリ−ｔｅｒｔ−ブチルフェノキシ）−１，３，２−ジオキサホスフィラン。
【００９６】
いくつかの構造を以下に示す。
【００９７】
【化１】
2011508035.tif 000002
【００９８】
上記構造（Ｄ）および（Ｇ）ならびにトリス（２，４−ジ−ｔｅｒｔ−ブチルフェニル）ホシファイトおよびテトラキシ（２，４−ジ−ｔｅｒｔ−ブチルフェニル）［１，１−ビフェニル］−４，４’−ジイルビスホスホナイトが特に好ましい。
【００９９】
５．ヒドロキシルアミン、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１００】
６．ニトロン、例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化硬脂アミンから誘導されたＮ，Ｎ−ジアルキルヒドロキシルアミンから誘導されたニトロン。
【０１０１】
７．チオ相乗剤、例えば、チオジプロピオン酸ジラウリル、チオジプロピオン酸ジミストリル、チオジプロピオン酸ジステアリルまたは二硫化ジステアリル。
【０１０２】
８．過酸化物捕捉剤、例えば、β−チオジプロピオン酸のエステル、例えば、ラウリル、ステアリル、ミリスチルまたはトリデシルエステル、メルカプトベンズイミダゾール、または２−メルカプトベンズイミダゾールの亜鉛塩、ジブチルジチオカルバミン酸亜鉛、二硫化ジオクタデシル、ペンタエリスリトールテトラキス（β−ドデシルメルカプト）プロピオネート。
【０１０３】
９．ポリアミド安定剤、例えば、銅塩とヨウ化物および／または亜リン酸化合物との組合せ、ならびに二価マンガンの塩。
【０１０４】
１０．塩基性補助安定剤、例えば、メラミン、ポリビニルピロリドン、ジシアンジアミド、シアヌル酸トリアリル、尿素誘導体、ヒドラジン誘導体、アミン、ポリアミド、ポリウレタン、高級脂肪酸のアルカリ金属塩およびアルカリ土類金属塩、例えば、ステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモンまたはピロカテコール酸亜鉛。
【０１０５】
１１．核形成剤、例えば、タルカム、二酸化チタンまたは酸化マグネシウムなどの金属酸化物、リン酸塩、好ましくはジオキサホスホシン部分を含む有機リン酸塩、最も好ましくはそれらのリチウム、ナトリウムおよび［Ａｌ（ＯＨ）］2+塩、アルカリ金属、アルカリ土類金属または一塩基アルミニウム［Ａｌ（ＯＨ）］2+の炭酸塩または硫酸塩などの形態の無機物質；モノまたはポリカルボン酸およびそれらの誘導体、例えば、４−ｔｅｒｔ−ブチル安息香酸、２，６−ナフタレン−ジカルボン酸、アジピン酸、ピメリン酸、スベリン酸、ジフェニル酢酸、コハク酸、トリメシン酸、安息香酸、ならびにそれらの任意のアルカリ金属もしくはアルカリ土類金属塩またはそれらの任意のアミドなどの有機化合物；ポリエステルまたはイオン性コポリマー（アイオノマー）などのポリマー化合物、ならびに例えば１，３：２，４−ビス（３’，４’−ジメチルベンジリデン）ソルビトール、１，３：２，４−ビス（パラメチルジベンジリデン）ソルビトールおよび１，３：２，４−ジ（ベンジリデン）ソルビトールのようなポリオールのビスアセタール。
【０１０６】
１２．充填剤および補強剤、例えば、炭酸カルシウム、ケイ酸塩、ガラス繊維、ガラスビーズ、石綿、タルク、カオリン、マイカ、硫酸バリウム、金属酸化物および水酸化物、カーボンブラック、グラファイト、木粉および他の天然物の粉または繊維、合成繊維；例えば、モンモリロナイトおよびベントナイトなど、ならびにハロイサイト、ゼオライトもしくは炭素系ナノチューブ、またはグラフェンもしくは窒化ホウ素型の層材料などの天然または合成ナノチューブ充填剤のような所謂ナノ材料、極微分散または剥離層構造体が特に有用である。好適な充填剤は、例えば、亜麻、洋麻、サイザル、麻および繊維木粉など、ならびにそれらと任意の他の充填剤または繊維との組合せのような天然繊維である。
【０１０７】
１３．他の添加剤、例えば、可塑剤、潤滑剤、乳化剤、顔料、レオロジー添加剤、触媒、流れ調整剤、蛍光増白剤、防炎加工剤、帯電防止剤および発泡剤。
【０１０８】
１４．ベンゾフラノンおよびインドリノン、例えば、Ｕ．Ｓ．４，３２５，８６３；Ｕ．Ｓ．４，３３８，２４４；Ｕ．Ｓ．５，１７５，３１２；Ｕ．Ｓ．５，２１６，０５２；Ｕ．Ｓ．５，２５２，６４３；ＤＥ−Ａ−４３１６６１１；ＤＥ−Ａ−４３１６６２２；ＤＥ−Ａ−４３１６８７６；ＥＰ−Ａ−０５８９８３９、ＥＰ−Ａ−０５９１１０２；ＥＰ−Ａ−１２９１３８４に記載のもの、または３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシ−エトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジ−メチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチルベンゾフラン−２−オン。
【０１０９】
本発明による組成物に場合によって存在する慣用の添加剤の含有量は、脂肪族ポリエステル系樹脂の質量に対して、例えば０．００１〜１０％、好ましくは０．００１〜５％であってよい。
【０１１０】
本発明の好適な実施形態は、
（ＩＩＩ）一次抗酸化剤、好ましくは、上記の項目１．１、１．５および１．１１に記載されている抗酸化剤の１つ；
（ＩＶ）金属不活性化剤、好ましくは、上記の項目３に記載されている金属不活性化剤の１つ；
（Ｖ）二次抗酸化剤、好ましくは、上記の項目４に記載されているようなホスファイトまたはホスホナイト；
（ＶＩ）充填剤、好ましくは、上記の項目１２に記載されている充填剤の１つ；および
（ＶＩＩ）顔料、例えば、カーボンブラックまたはＴｉＯ2
からなる群から選択される１つ以上の慣用の添加剤をさらに含む、以上に定義されている組成物に関する。
【０１１１】
金属アルコラート（成分ＩＩ）および場合によって１つ以上のさらなる慣用の添加剤の脂肪族ポリエステル（成分Ｉ）への添加は、便利には、当業者に周知の標準的な手順、例えば、指定の成分を配合すること、例えば、それらを従来のミキサーで混合し、該混合物を一軸もしくは二軸押出機で溶融・混練することなどによって実施される。ポリマーを熱分解させずに添加剤をポリマーマトリックスに分散させるという点では、その量の添加剤と低量の脂肪族ポリエステルとをマスターバッチの形で二軸押出機にて予め配合し、続いてマスターバッチとより高量の脂肪族ポリエステルとを配合すると、好適な結果が得られることが証明された。窒素ブランケット下での処理は、配合時の熱分解を回避するのに好ましい。１７０℃〜２００℃、より好ましくは１８０℃〜１９０℃の押出温度が望ましい。それより低い温度は、通常、高圧をもたらし、押出量を低下させる。化合物を熱分解させないために、２００℃を超える温度をできるだけ避けるべきである。脂肪族ポリエステルは、加水分解により分解するため、各処理工程の前に予備乾燥することが推奨される。当該技術分野で既知の予備乾燥条件は、カールフィッシャー滴定法で測定した含水量を４００ｐｐｍ以下、より好ましくは２５０ｐｐｍにするのに十分に長い時間における６０℃〜９０℃の範囲である。
【０１１２】
射出成形に使用する温度は、好ましくは、押出について以上に示されている温度と同様である。２つの連続する部分を取り出す間の経過時間として定義される成形時間は、実用的な理由からも、また高温の射出成形機の円筒に化合物を余り長時間放置することを回避するためにも、好ましくは１８０秒以下である。より好ましくは、サイクル時間は１２０秒以下である。成形温度は、化合物のガラス転移温度と溶融温度の間である。成形温度は、好ましくは、ポリマー鎖移動に十分なエンタルピを与えるのに十分に高い温度である。成形温度は、また、好ましくは、成形品の取り扱いを容易にし、サンプルを取り出す際のその変形を回避するために可能な限り低い温度である。
【０１１３】
本発明の組成物は、好ましくは、半結晶である。ポリ乳酸の場合は、結晶度を、それらの結晶化のエンタルピと、１００％の結晶性に対応する純粋なポリ乳酸結晶の結晶化のエンタルピとの比から計算することができる。１００％の結晶性の一般許容値が、９３．７Ｊ／ｇである（Ｇ．Ｋｏｌｌｏｉｄ−Ｚ．，ｕ．Ｚ．Ｐｏｌｙｍ．２５１（１９７３），９８０〜９９０）。結晶化のエンタルピは、溶融後の冷却工程中に、２０Ｋ／分の冷却速度でＤＳＣ（示査走査熱分析）によって評価される。この文脈における半結晶は、結晶部が例えば１０％を超え、好ましくは１０〜４０％であり、特に３０〜５０％であることを意味する。溶融後、組成物は、結晶化のための十分な時間を有するべきである。射出成形では、これは、例えば十分に高い成形温度によって達成され得る。好ましくは、ポリエステル系樹脂の融点と成形温度との差は、約４０〜９０℃である。
【０１１４】
望まれる場合は、室温の成形品に射出成形された試料の後アニーリングを、好ましくは高温で、より好ましくはポリエステル系樹脂のガラス転移温度より高く、溶融温度より低い温度で、最も好ましくはポリエステル系樹脂のガラス転移温度より１０〜２５℃高く、溶融温度より２０〜３５℃低い温度で実施することができる。
【０１１５】
本発明による組成物は、ＩＳＯ７５−Ｂ（負荷０．４５Ｍｐａ）に従って９０℃より高い熱変形温度、好ましくは１１０〜１３０℃の熱変形温度を有する。本発明に主張されている成分およびさらなる添加剤、好ましくは、充填剤、繊維、過酸化物またはポリ（Ｄ−乳酸）の使用によってさらに高い熱変形温度を達成することができる。
【０１１６】
さらに、本発明は、成形品、特に、当該組成物を含むすべての成形または押出品に関する。
【０１１７】
脂肪族ポリエステルの典型的な加工方法としては、熱成形、押出、ブロー成形および射出成形が挙げられる。
【０１１８】
成形品は、好ましくは、フィルム、シート、繊維、形材、パイプ、ボトル、タンクまたは容器である。
【０１１９】
フィルムは、二軸延伸されてもよい。
【０１２０】
本発明は、熱安定性が向上した脂肪族ポリエステルに基づく製品を提供する役割を果たす。本発明の利点を、以下の事項を含む用途に利用することができる。
【０１２１】
バンパー、ラジエータグリル、サイドシェニール、装飾、ホイールカバー、エアロ部品、計器板、ドアトリム、エアバッグカバーおよび後部およびフロント座席布、ドアハンドル、背もたれ外装、柱カバー、荷台／ルーフラックおよび床マットなどの自動車部品。
【０１２２】
さらなる用途としては、様々な家庭用電気器具、防水シート、あらゆる種類の容器およびボトル用のハウジングを挙げることができる。
【０１２３】
また、本発明の成形品をシートとして使用するために、紙または他のポリマーシートを成形品の上に配置し、それを多層構造の層状体として使用することができる。
【０１２４】
器具、ケースおよびカバー全般、および電気／電子デバイス（パーソナルコンピュータ、電話、携帯電話、プリンター、テレビセット、オーディオおよびビデオデバイス）、花瓶、衛星テレビアンテナおよびパネルデバイス。電気器具、特に、洗濯機、タンブラー、オーブン（マイクロ波オーブン）、皿洗い機、ミキサーおよびアイロン。
【０１２５】
電子工業用デバイス、特に、プラグ、特にコンピュータプラグの絶縁体、電気および電子部品のケース、印刷基板、ならびにチップ、チェックカードまたはクレジットカードなどの電子データ保存用材料。
【０１２６】
コンデンサ用フォイル、冷蔵庫、加熱装置、エアコンディショナ、電子部品の封入材、半導体、コーヒーメーカおよび真空清掃機。
【０１２７】
回転翼、換気扇および風車、隔壁、スラット壁、折畳壁、屋根、シャッター（例えばローラシャッター）、金具。
【０１２８】
衛生製品、特に、シャワー室、便座、カバーおよび流し台。
【０１２９】
衛生品、特に、ブラシ、マット、浴槽、移動トイレ、歯ブラシおよび差し込み便器。
【０１３０】
任意の形状（窓ガラス）および幅の形材。
【０１３１】
プレート（壁、カッティングボード）、押出被覆（印画紙、テトラパックおよびパイプ被覆）、サイロ、木材代用品、プラスチック製材、木製複合材、壁、表面、家具、装飾フォイル、床材（内装および外装用途）、床、簀の子およびタイル。
【０１３２】
手すり、バニスター、キッチンワークトップ、屋根瓦、屋根板、タイルおよび防水シート。プレート（壁およびカッティングボード）、トレー。
【０１３３】
食品包材および包装材、医薬包装材、カーペット、センターコンソール、ダッシュボード、コックピット、ドア、オーバーヘッドコンソールモジュール、ドアトリム、ヘッドライナー、室内照明、室内ミラー、手荷物棚、後部荷台カバー、座席、ステアリングコラム、ハンドル、織物およびトランクトリム。
【０１３４】
箱（木枠）、荷台、収納箱、家庭用収納箱、パレット、棚、トラック、ネジ受け、パックおよび缶などの保管システム。カートリッジ、医療用塗布材、任意の輸送のための容器、屑籠およびゴミ箱、ゴミ袋、ビン、集塵室、ビンライナー、ウィーリービン、容器全般、木枠、バッテリーケース、トラフ、ピストン、眼科用塗布材、診断機器などの医療機器。
【０１３５】
台所用品（食用、飲用、料理用、保管用）。
【０１３６】
任意の種類の事務用品（ボールペン、スタンプおよびインクパッド、マウス、棚、トラック）、任意の容量および内容物のボトル（飲料、洗剤、香水を含む化粧品）および粘着テープ。
【０１３７】
木枠、電気器具、台所用品、食品容器、飲料ボトル、庭園家具、洗浄機部品および自動車部品も興味深い。
【０１３８】
本発明のさらなる実施形態を以下に示す。
【０１３９】
−繰返単位に３〜８個の炭素原子を有するポリヒドロキシアルカノエートからなる群から選択される脂肪族ポリエステル系樹脂で構成された成形品の寸法安定性を向上させるための方法であって、成形前に二価金属アルコラートを脂肪族ポリエステル系樹脂に混加することを含む方法。
【０１４０】
−繰返単位に３〜８個の炭素原子を有するポリヒドロキシアルカノエートからなる群から選択される脂肪族ポリエステル系樹脂の耐熱性を向上させるための方法であって、二価金属アルコラートを脂肪族ポリエステル系樹脂に混加することを含む方法。
【０１４１】
−繰返単位に３〜８個の炭素原子を有するポリヒドロキシアルカノエートからなる群から選択される脂肪族ポリエステル系樹脂の結晶化速度を向上させるための方法であって、二価金属アルコラートを脂肪族ポリエステル系樹脂に混加することを含む方法。
【０１４２】
−繰返単位に３〜８個の炭素原子を有するポリヒドロキシアルカノエートからなる群から選択される脂肪族ポリエステル系樹脂のための核形成剤としての二価金属アルコラートの使用。
【０１４３】
以下の実施例は、本発明をより詳細に説明するものである。すべての％および部は、特記しない限り、質量％および質量部である。
【０１４４】
試験手順：
メルトフローレート（ＭＦＲ）の測定をＩＳＯ  １１３３／ＡＳＴＭ  Ｄ１２３８（２３０℃／２．１６ｋｇ）に従って行う。
【０１４５】
熱変形温度（ＨＤＴ）測定をＩＳＯ  ７５−Ｂ（負荷０．４５ＭＰａ）に従って行う。３つの試料の値の平均を計算する。
【０１４６】
結晶化温度（Ｔｃ）を、２つの異なる方法で示差走査熱分析装置（ＤＳＣ）を使用して測定する。
【０１４７】
方法Ａ：成形サンプルの一部（１０〜２０ｍｇ）を２０℃／分の加熱速度で３０℃から２００℃に加熱し、２００℃の恒温を５分間にわたって維持し、サンプルを２０℃／分の速度で２００℃から３０℃に冷却する。３０℃の恒温を５分間にわたって維持し、サンプルを上記と同じ速度で再び２００℃に加熱し、３０℃まで冷却する。すべての測定を窒素流下で行う。
【０１４８】
方法Ｂ：成形サンプルの一部（１０〜２０ｍｇ）を１０℃／分の加熱速度で３０℃から２００℃に加熱し、２００℃の恒温を３分間にわたって維持し、サンプルを１０℃／分の速度で２００℃から１６０℃に冷却し、次いで０．５℃／分の速度で１６０℃から７０℃に冷却し、次いで１０℃／分の速度で７０℃から３０℃に冷却する。サンプルを１０℃／分の速度で３０℃から２４０℃に再び加熱する。
【０１４９】
いずれの場合も、結晶化温度Ｔｃは、冷却段階（すなわち２００℃から３０℃）を通じて得られたピーク温度と定義される。対応するピークのエンタルピｄＨｃ（Ｊ／ｇ単位）も記録する。
【０１５０】
実施例１：
製品の製造：
１９０℃および２．１６ｋｇにおけるＭＦＲが８ｇ／１０分であり、溶融温度が１７０℃のポリ乳酸を真空および窒素流下で１６時間にわたって８０℃で予備乾燥させる。ポリ乳酸および亜鉛グリセロレートからなるマスターバッチを窒素流下で二軸配合機（共回転スクリュー、Ｌ／Ｄ＝２５）にて押し出す。溶融温度は、２００℃±３℃である。
【０１５１】
上記マスターバッチを真空および窒素流下で１６時間にわたって７０℃で予備乾燥させ、窒素流下で二軸押出機（共回転スクリュー、Ｌ／Ｄ＝３３）にて、溶融温度を１７５〜１８０℃として、押出物の組成物における亜鉛グリセロレートが１％になるように選択された濃度で配合する。
【０１５２】
押出物を真空および窒素流下で１６時間にわたって７０℃にて予備乾燥させ、５００ｋＮの型締力の機械で、ＩＳＯ  ３１７６に指定されている試料（全長１７０ｍｍおよび厚さ４ｍｍ）に射出成形する。ノズルの温度は１９０℃であり、成形温度を第１表に示されるように１１０℃に設定する。保持時間は１８０秒である。
【０１５３】
比較：
マスターバッチも配合も必要としないことを除いては、上記方法を繰り返す。添加剤を含まないポリ乳酸を使用する。他のパラメータは変更しない。
【０１５４】
第１表：
【表１】
2011508035.tif 000003
【０１５５】
実施例１は、亜鉛グリセロレートを添加すると、比較例の試料の対応する数値と比較して熱変形温度が大いに向上することを示している。
【国際調査報告】
2011508035.tif 000004
2011508035.tif 000005
2011508035.tif 000006